НЕ ВЫЗЫВАЮЩАЯ КОРРОЗИИ СИЛЬНОЩЕЛОЧНАЯ ОЧИЩАЮЩАЯ КОМПОЗИЦИЯ
NON-CORROSIVE STRONG-ALKALINE CLEANING COMPOSITION

Уровень техники
[0001] Известны аэрозольные системы, в которых используется газообразный пропеллент для доставки высоковязких продуктов, таких как сыр или тесто для пончиков (пищевая промышленность), и герметизирующих материалов. Как правило, в таких приложениях композиция и газообразные пропелленты в продукте физически разделены барьером, таким как пакет. Пропеллент, который находится снаружи пакета, давит на пакет после того, как аэрозольный механизм своим действием доставляет материал, содержащийся внутри пакета. Поскольку доставляемый продукт является физически изолированным от компонентов корпуса аэрозольной банки и наконечника клапана, не представляют собой проблемы несовместимость или возможность коррозии при взаимодействии продукта и сплавов типа стали. Хотя данная технология (общеизвестная как пакет в клапане или пакет в банке) стала широко распространенной для некоторых продуктов, указанные нетрадиционные аэрозольные компоненты являются значительно более дорогостоящими и сложными в обращении на производственной линии, чем традиционные аэрозольные дозаторы. Таким образом, по технологическим и экономическим соображениям, такие нетрадиционные аэрозольные системы не считаются подходящими для продуктов определенных категорий, таких как средства для чистки. Другую доступную альтернативу в настоящее время представляет собой использование аэрозольных банок, изготовленных из инертных металлов и сплавов, таких как алюминий. Однако аналогично технологиям на основе пакета, алюминиевые компоненты являются более дорогостоящими, чем традиционные аэрозольные дозаторы на основе стали.
[0002] К сожалению, покрытые оловом стальные банки, которые обычно используются в качестве дозаторов для вязких аэрозольных материалов, легко подвергаются коррозии, если они находятся в контакте с материалами, имеющими значение pH типичных гелей для очистки туалетов, составляющее, например, приблизительно от 4 до 6. Хотя известно, что увеличение pH водосодержащей композиции может уменьшать коррозию стали, находящейся в контакте с композицией, остается непонятным воздействие добавления основных материалов на физические свойства данной композиции. Воздействие изменения такой композиции посредством добавления основных материалов в очищающие гелевые материалы для изменения pH, может приводить к изменениям реологических свойств геля, органолептических свойств, параметров доставки, срока службы, поверхностной адгезии и/или свойств высушивания очищающих гелей. Если основные реагенты должны добавляться в очищающую гелевую композицию для повышения ее значения pH, это желательно осуществлять таким образом, чтобы не производить неблагоприятное воздействие на другие желательные свойства геля, такие как, помимо прочих, его реологический профиль (например, температуру гелеобразования, предел текучести), характеристики поверхностной адгезии, смачиваемость, удерживание влаги, долговечность/профиль растворения в водных средах (например, после нескольких смывов туалета) и ароматизирующие способности.
Сущность изобретения
[0003] Настоящая заявка относится, в общем, к области очищающих композиций и, в частности, очищающих композиций, которые могут быть особенно пригодными для использования в очистке твердых поверхностей, таких как внутренняя поверхность унитаза. Настоящая заявка предлагает очищающие композиции, которые, как правило, являются самоприлипающими при нанесении на твердую поверхность, например, вертикальную или наклонную твердую поверхность. Композиция обычно представляет собой гель, который может оказаться желательным для нанесения в форме аэрозоля. Очищающие композиции включают воду, основной реагент (т.е. соединение, которое способно служить в качестве источника щелочности в композиции) и усилитель адгезии, который, как правило, включает одно или несколько органических соединений, в каждом из которых молекула содержит, по меньшей мере, одну гидрофильную группу. Очищающие композиции также включают достаточное количество основного реагента, таким образом, что вода, находящаяся в контакте с композицией имеет значение pH, составляющее, по меньшей мере, приблизительно 10, например, равновесная смесь 10 мас.% композиции с деионизированной водой имеет значение pH, составляющее, по меньшей мере, приблизительно 10. Обычно, очищающие композиции также включают, по меньшей мере, одно поверхностно-активное вещество, выбранное из группы, которую составляют анионные, неионные, катионные, амфотерные и/или цвиттерионные поверхностно-активные вещества; причем одно или несколько поверхностно-активных веществ могут служить в качестве всего или части усилителя адгезии.
[0004] В настоящих очищающих композициях усилитель адгезии может включать полисахарид, гидрофильный синтетический полимер и/или одно или несколько органических соединений, которые включает одну или несколько гидрофильных полиалкоксигрупп. Подходящие примеры одного или нескольких органических соединений, которые содержат одну или несколько гидрофильных полиалкоксигрупп, включают полиэтиленгликоль, алкоксилированные спирты, алкоксилированные неполные сложных эфиров полиолов и полимерные алкиленоксидные блок-сополимеры. Например, усилитель адгезии может включать один или несколько этоксилированных спиртов, один или несколько этоксилированных неполных сложных эфиров полиолов, полиэтиленгликоль и/или один или несколько этиленоксид-пропиленоксидных блок-сополимеров.
[0005] Настоящие очищающие композиции желательно имеют температуру плавления геля, составляющую приблизительно от 50 до 90°C, чаще приблизительно от 55 до 80°C. В некоторых случаях настоящие очищающие гели может желательно имеют температуру плавления геля, составляющую приблизительно от 60 до 70°C. Обычно настоящие очищающие композиции имеют вязкость, составляющую, по меньшей мере, приблизительно 150000 мП при 2°C и часто, по меньшей мере, приблизительно от 250000 до 800000 мП при 2°C. Согласно некоторым вариантам осуществления, настоящие очищающие композиции могут иметь вязкость, составляющую не более чем приблизительно 800000 мП при 2°C. Согласно многочисленным вариантам осуществления очищающая композиция присутствует в форме геля, имеющего вязкость, составляющую приблизительно от 300000 до 600000 мП при 2°C. Высоковязкие формы настоящих очищающих композиций, которые, например, имеют вязкость, составляющую, по меньшей мере, приблизительно 500000 мП при 2°C и часто приблизительно от 600000 до 800000 мП при 2°C, могут желательно иметь предел текучести геля, составляющий, по меньшей мере, приблизительно 2500 Па. Согласно многочисленным вариантам осуществления очищающая композиция присутствует в форме геля, имеющего предел текучести, составляющий приблизительно от 2500 до 4500 Па и в некоторых случаях приблизительно от 3000 до 4000 Па.
[0006] Чтобы упрощать упаковку аэрозольных форм настоящих очищающих композиций в контейнер, изготовленный из стали или других материалов, чувствительных к коррозии, может оказаться преимущественным изготовление очищающих гелей, которые имеют основное значение pH. Исследования ускоренной электрохимической коррозии продемонстрировали, что настоящие очищающие композиции являются подходящими для долгосрочного контакта с металлами, которые, как правило, присутствуют в традиционных аэрозольных упаковках, например, контейнерах из покрытых оловом стали. Настоящие очищающие композиции желательно включают достаточное количество основного реагента таким образом, что равновесная смесь, содержащая 10 мас.% очищающей композиции в деионизированной воде, имеет значение pH, составляющее, по меньшей мере, приблизительно 10, по меньшей мере, приблизительно 10,5 и обычно приблизительно от 10,5 до 12.
[0007] Основной реагент, содерджащийся в настоящих очищающих композициях, может включать аминосоединение и/или неорганический основной материал, такой как гидроксид щелочного металла и/или гидроксид щелочноземельного металла. В том случае, где основной реагент представляет собой один или несколько аминов, эффективная концентрация аминов в конечной гелевой композиции обычно составляет не более чем приблизительно 30 мас.%, как правило, не более чем приблизительно 10 мас.% и чаще приблизительно от 0,5 до 5 мас.%. Основной реагент может включать аминосоединение, такое как полиалкиленполиамин, алканоламин и/или простой полиэфирамин. В том случае, где основной реагент включает гидроксид щелочного металла и/или гидроксид щелочноземельного металла, конечная гелевая композиция обычно включает не более чем приблизительно 3 мас.% и, как правило, приблизительно от 0,05 до 0,5 мас.% такого неорганического основного материала. Обычно неорганический основной материал включает гидроксид натрия и/или гидроксид калия.
[0008] Один вариант осуществления предлагает очищающую композицию для обработки твердой поверхности, которая включает усилитель адгезии, основной реагент и воду. Усилитель адгезии включает органическое соединение, содержащее, по меньшей мере, одну гидрофильную группу. Очищающая композиция, как правило, также включает, по меньшей мере, одно поверхностно-активное вещество, выбранное из группы, которую составляют анионные, неионные, катионное, амфотерные и цвиттерионные поверхностно-активные вещества, и их сочетания, где одно или несколько поверхностно-активных веществ могут служить в качестве всего или части усилителя адгезии. Обычно, композиция является самоприлипающей при нанесении на твердую поверхность. Очищающая композиция обычно содержит достаточное количество основного реагента, таким образом, что равновесная смесь 10 мас.% композиции с деионизированной водой имеет значение pH, составляющее, по меньшей мере, приблизительно 10. Подходящие примеры усилителей адгезии включают полисахариды, гидрофильные синтетические полимеры и/или органические соединения, которые включают одну или несколько гидрофильных полиалкоксигрупп. Очищающая композиция может также включать один или несколько дополнительных компонентов, таких как увлажняющий полиол (например, глицерин), ароматизирующий компонент; одно или несколько неионных поверхностно-активных веществ, которые не представляют собой усилитель адгезии, минеральное масло, а также может включать одно или несколько дополнительных вспомогательных веществ. Например, очищающие композиции могут также включать одно или несколько вспомогательных веществ, таких как ароматизатор, комплексообразователь и/или отбеливатель.
[0009] Согласно некоторым вариантам осуществления, настоящие композиции могут предоставлять потребителям выгоду доставки активного ингредиента на относительно широкую площадь поверхности унитаз или другого твердого предмета. Согласно некоторым вариантам осуществления, улучшенная устойчивость самоприлипающей композиции может быть достигнута посредством включения в композицию определенных смесей одного или нескольких этоксилированных спиртов вместе с которыми присутствуют полимерный алкиленоксидный блок-сополимер, например, этиленоксид-пропиленоксидный блок-сополимер, или другое поверхностно-активное вещество. Согласно многочисленным вариантам осуществления, доза композиции на твердой поверхности (такой как внутренняя поверхность унитаза) может частично растворяться в течение и после каждого из периодических потоков воды (например, смывов туалета), и в результате этого образуется влажная пленка, которая, как правило, распространяется от композиции во всех направлениях по твердой поверхности. Влажная пленка, которая распространяется от дозы по вышеупомянутой твердой поверхности, может представлять собой средство доставки активных ингредиентов в композиции (например, очищающие реагенты, такие как очищающие поверхностно-активные вещества и/или растворяющие отложения реагенты) для немедленной и остаточной обработки твердой поверхности. Композиция может использоваться для распространения посредством влажной пленки, по меньшей мере, одного активного вещества, присутствующего в композиции, по широкой площади твердой поверхности из заданного положения введения дозы.
[0010] Согласно одному аспекту, также предложен способ обработки твердой поверхности с использованием самоприлипающих очищающих композиций, описанных в настоящем документе. Способ, как правило, включает нанесение дозы самоприлипающей композиции непосредственно на обрабатываемую твердую поверхность, например, посредством дозирования аэрозольной формы композиции на заданную часть твердой поверхности. Когда вода протекает по самоприлипающей композиции и твердой поверхности, часть самоприлипающей композиции высвобождается в воду, которая протекает по дозе. Часть самоприлипающей композиции, которая высвобождается в текущую воду, может создавать влажную пленку, по меньшей мере, на части твердой поверхности. Например, способ может использоваться для обработки внутренней поверхности унитаза. Доза самоприлипающей композиции может быть нанесена непосредственно на внутреннюю поверхность унитаза. Когда унитаз смывается, вода проходит по самоприлипающей дозе таким образом, что часть самоприлипающей композиции высвобождается в воду, которая протекает через унитаз.
[0011] Кроме того, специалист в данной области техники понимает, что при использовании в сочетании с мерным устройством дозатор может производить дозы композиции, имеющие любой объем и/или размер, который является подходящим для заданного применения. Аналогичным образом, форма дозатора может представлять собой любую форму, которая является желательной. Например, согласно примерному варианту осуществления, дозатор используется для дозировки настоящей гелевой композиции, желательно посредством нанесения аэрозоля. Такой дозатор может иметь способность дозирования композиции в разнообразных формах, которые являются желательными для заданной цели. В качестве неограничительных примерных форм поперечного сечения могут быть выбраны квадраты, круги, треугольники, овалы, звезды, кольца и другие формы.
Краткое описание чертежей
[0012] Фиг. 1 представляет график зависимости pH (для раствора 5 мас.% заданного амина в деионизированной воде) от значений pKa разнообразных первичных, вторичных и третичных алканоламинов.
[0013] Фиг. 2 представляет график зависимости температуры гелеобразования (°C) от вязкости (ксП) при 30°C для гелей на основе композиции B, содержащих 3 мас.% указанного амина или 0,15 мас.% гидроксида натрия (NaOH).
[0014] Фиг. 3 представляет график зависимости температуры гелеобразования (°C) от вязкости (сП) при 80°C для гелей на основе композиции B, содержащих 3 мас.% указанного амина или 0,15 мас.% NaOH.
[0015] Фиг. 4 представляет график зависимости температуры гелеобразования (°C) от вязкости (ксП) при 30°C для гелей на основе композиций A, B или С, содержащих 3 мас.% указанного амина или 0,15 мас.% NaOH.
Подробное описание
[0016] При использовании настоящая композиция может быть нанесена непосредственно на обрабатываемую, например, очищаемую твердую поверхность, такую как унитаз, душ или ванна, сток, окно или аналогичный предмет, посредством нанесения аэрозоля, и композиция желательно прилипает к поверхности, в том числе посредством многократного протекания воды по самоприлипающей композиции и поверхности, например, в процессе смыва, принятия душа, полоскания и т.д. Каждый раз, когда вода протекает по композиции, часть композиции высвобождается в воду, которая протекает по композиции. Часть высвобождаемой композиции на покрытой водой поверхности образует непрерывную влажную пленку на поверхности, что, в свою очередь, обеспечивает немедленную и долгосрочную очистку и/или дезинфекцию и/или ароматизацию или другую обработку поверхности в зависимости от одного или нескольких активных веществ, присутствующих в композиции. Считается, что композиция и, таким образом, активные вещества композиции могут распространяться или доставляться из начального местоположения композиции в непосредственном контакте с поверхностью, создавая непрерывное покрытие на широкой площади поверхности. Влажная пленка может действовать в качестве покрытия и распространяться от самоприлипающей композиции во всех направлениях, т.е. Под углом до 360 градусов, от композиции, что включает направление, противоположное потоку промывочной воды. Движения поверхности жидкости сочетаются с движениями подповерхностной жидкости или текучей среды, таким образом, что движения жидкости обычно производят напряжения на поверхности и наоборот. Композиция может быть особенно пригодной для использования в обработке поверхности унитаза, поскольку она может обеспечивать доставку и удерживание желательного активного вещества на поверхности выше уровня воды в унитазе, а также ниже уровня воды.
[0017] Согласно одному аспекту, очищающая композиция может иметь способность самоприлипания на твердой поверхности и включать основной реагент, который уменьшает коррозионную активность материала. Основной реагент желательно добавляется в достаточном количестве таким образом, что равновесная смесь 10 мас.% композиции с деионизированной водой имеет значение pH, составляющее, по меньшей мере, приблизительно 10 и чаще, по меньшей мере, приблизительно 10,5. Когда один или несколько аминов содержатся в качестве основного реагента, конечная гелевая композиция обычно содержит не более чем приблизительно 10 мас.%, и чаще приблизительно от 0,5 до 5 мас.% одного или нескольких аминов. В некоторых случаях конечная гелевая композиция включает гидроксид щелочного металла и/или гидроксид щелочноземельного металла в качестве основного реагента, обычно не более чем приблизительно 1 мас.% и, как правило, приблизительно от 0,1 до 0,5 мас.% такого неорганического основного материала (например, гидроксида натрия и/или гидроксида калия).
[0018] Согласно некоторым вариантам осуществления, основной реагент включает алканоламин. Примеры подходящих алканоламинов для использования в качестве основного реагента включают этаноламины и/или пропаноламины. Алканоламин может представлять собой моноалканоламин, диалканоламин, триалканоламин и/или дигликольамин. Например, основной реагент может включать моноэтаноламин (MEA), диэтаноламин (DEA) и/или триэтаноламин (TEA). Другие примеры подходящих алканоламинов для использования в качестве основного реагента включают N,N-диметилэтаноламин (DMEA), N-метилдиэтаноламин (BHEMA), 2-амино-2-метил-1-пропанол и 0-(2-гидроксиэтил)этаноламин (DGA).
[0019] Алканоламин может также включать соединение, имеющее формулу:
2
Y
2
2
X
2
2
Z
R'-(O-CH-CHR)-N[(CH-CH-O)-H][-CH-CH-O)-H]
10
16
14
в которой x, z и у представляют собой целые числа от 1 до 5, и R' представляют собой алифатическую C-C-группу. Один пример такого алканоламина, где x и z составляют 2 или 3, у составляет 2, и R' представляют собой алифатическую C-группу, продается под товарным наименованием Surfonic PEA-25 компанией Huntsman Corporation.
[0020] Согласно некоторым вариантам осуществления, основной реагент может включать полиалкиленполиамин. Примеры подходящих полиалкиленполиаминов включают полиалкиленполиамины, имеющей формулу:
2
2
n
2
2
HN-(CH-CHR-NH)-CH-CHR-NH и/или
2
2
2
2
m
2
2
2
2
HN-(CH-CH-CH-NH)-CH-CH-CH-NH
2
2
2
n
2
2
2
где R представляет собой H или Me; и n и m представляют собой 0 или целое число от 1 до 5. Как правило, полиалкиленполиамин имеет формулу HN-(CH-CH-NH)-CH-CH-NH. Согласно некоторым вариантам осуществления, основной реагент может желательно включать триэтилентетраамин (TETA; n=2) и/или тетраэтиленпентаамин (TEPA; n=3) в качестве полиалкиленполиамина.
[0021] Согласно некоторым вариантам осуществления, основной реагент может включать простой полиэфирамин. Подходящие примеры включают разветвленный простой полиэфирамин содержащий, по меньшей мере, 3 моль простоэфирных звеньев. Примеры подходящих простых полиэфираминов для использования в качестве основного реагента включают соединения, имеющие формулы:
2
2
2
x
2
HN-CHMe-CH-(O-CH-CHMe)-NH
2
2
z
2
x
2
Rʺ-(O-CHCH)-(O-CH-CHR)-NH
2
2
z
2
x
2
Rʺ-(O-CHCH)-(O-CH-CHMe)-NH и/или
2
2
2
y
2
2
z
2
x
2
HN-CHMe-CH-(O-CH-CHMe)-(O-CHCH)-(O-CH-CHMe)-NH,
1
6
где R представляет собой H или Me; R" представляет собой низший C-C-алкил, как правило, метил и/или этил; x может представлять собой целое число от 1 до 50; z может представлять собой целое число от 1 до 20; и у может представлять собой целое число от 0 до 10.
[0022] Примеры подходящих простых полиэфираминов, имеющих формулу
2
2
Z
2
X
2
Rʺ-(O-CHCH)-(O-CH-CHR)-NH,
включают соединения, где z в среднем составляет приблизительно от 3 до 10 (предпочтительно от 5 до 7), и x в среднем составляет приблизительно от 20 до 50 (предпочтительно от 30 до 40). Как правило, такие простые полиэфирамины имеют среднюю молекулярную массу, составляющую приблизительно от 1000 до 3000. Один подходящий пример представляет собой простой полиэфирамин JEFFAMINE M-2070 (продавец Huntsman Corporation). Данный простой полиэфирамин представляет собой моноамин на основе сополимерного скелета, как показывает представительная структура, где z=6 и x ≈ 35, и представляет собой монофункциональный первичный амин со средней молекулярной массой, составляющей приблизительно 2000. Молярное соотношение пропиленоксида и этиленоксида (PO/EO) обычно составляет приблизительно 1/3, где R=H для (EO), или CH3 для (PO).
[0023] Примеры подходящих простых полиэфираминов, имеющих формулу:
2
2
2
y
2
2
z
2
x
2
HN-CHMe-CH-(O-CH-CHMe)-(O-CHCH)-(O-CH-CHMe)-NH
включают соединения, где z в среднем составляет приблизительно от 5 до 15 и x+y составляет приблизительно от 2 до 8. Как правило, такие простые полиэфирамины имеют среднюю молекулярную массу, составляющую приблизительно от 400 до 1500. Подходящие примеры включают простые полиэфирамины JEFFAMINE ED-600 и JEFFAMINE ED-900 (продавец Huntsman Corporation). Простой полиэфирамин JEFFAMINE ED-600 представляет собой растворимую в воде жидкость и является алифатическим простополиэфирным диамином, полученным из модифицированного пропиленоксидом полиэтиленгликоля, и имеет молекулярную массу, составляющую приблизительно 600. В представленной структуре z ≈ 9 и (x+y) ≈ 3,6 для JEFFAMINE ED-600. Простой полиэфирамин JEFFAMINE ED-900 имеет аналогичную структуру, является растворимым в воде и имеет молекулярную массу, составляющую приблизительно 900, и температуру плавления около комнатной температуры. В представленной структуре z ≈ 12,5 и (x+y) ≈ 6 для JEFFAMINE ED-900.
[0024] Примеры подходящих простых полиэфираминов, имеющих формулу:
2
2
2
x
2
HN-CHMe-CH-(O-CH-CHMe)-NH
включают соединения, где x в среднем составляет приблизительно от 2 до 5. Как правило, такие простые полиэфирамины имеют среднюю молекулярную массу, составляющую приблизительно от 200 до 300. Один подходящий пример представляет собой простой полиэфирамин JEFFAMINE D-230 (продавец Huntsman Corporation). Данный простой полиэфирамин характеризуют повторяющиеся оксипропиленовые звенья в скелете, и он представляет собой дифункциональный первичный амин со средней молекулярной массой, составляющей приблизительно 230 (в среднем x ≈ 2,5).
10
15
14
22
[0025] Согласно определенным аспектам, настоящие очищающие композиции могут включать усилитель адгезии, такой как алкоксилированный спирт, основной реагент, увлажняющий полиол, минеральное масло, полиэтиленгликоль и воду. Композиция может также включать анионное поверхностно-активное вещество (такое как сульфат этоксилированного жирного спирта и/или сульфонатный сложный эфир), ароматизатор и/или жирный C-C-спирт. Например, очищающая композиция может включать этоксилированный спирт, основной реагент, анионный сульфатный сложный эфир (такой как лауретсульфат натрия), глицерин, минеральное масло, полиэтиленгликоль и воду. Согласно примерному варианту осуществления, композиция представляет собой гель на водной основе, который включает приблизительно от 20 до 35 мас.% этоксилированного жирного C-C-спирта, имеющего в среднем от 15 до 40 этиленоксидных звеньев; приблизительно от 10 до 25 мас.% лауретсульфата натрия; приблизительно от 2 до 10 мас.% глицерина; приблизительно от 0,5 до 5 мас.% полиэтиленгликоля; приблизительно от 0,5 до 3 мас.% минерального масла; и, по меньшей мере, приблизительно 40 мас.% воды. Такие композиции на водной основе могут также включать приблизительно от 1 до 10 мас.% ароматизирующего компонента. Указанные композиции, как правило, включают приблизительно от 0,5 до 5 мас.% аминосоединения в качестве основного реагента. Согласно некоторым вариантам осуществления, композиции могут включать приблизительно от 0,05 до 0,5 мас.% неорганического основного материала, такого как гидроксид натрия, в качестве основного реагента.
10
15
14
22
10
15
14
22
10
15
[0026] Согласно определенным аспектам, настоящие очищающие композиции могут включать усилитель адгезии, такой как алкоксилированный жирный спирт, основной реагент, увлажняющий полиол, гидрофильный полиакрилатный сополимер, этоксилированный C-C-спирт, представляющий собой неионное поверхностно-активное вещество, и воду. Композиция на водной основе может также включать ароматизатор, полиэтиленгликоль и/или минеральное масло. Например, очищающая композиция может включать этоксилированный спирт (например, этоксилированный жирный C-C-спирт, имеющий в среднем от 15 до 40 этиленоксидных звеньев), основной реагент, глицерин, этоксилированный C-C-спирт, имеющий в среднем от 2 до 5 этиленоксидных звеньев, амфотерный полиакрилатный сополимер, содержащий боковые четвертичные аммониевые группы, например, MIRAPOL SURF S (поставщик Rhodia), и воду. Согласно примерному варианту осуществления, композиция на водной основе представляет собой гель, который включает приблизительно от 20 до 35 мас.% этоксилированного C-C-жирного спирта, имеющего в среднем от 15 до 40 этиленоксидных звеньев; приблизительно от 1 до 5 мас.% этоксилированного C-C-спирта; приблизительно от 2 до 10 мас.% глицерина; приблизительно от 0,5 до 2 мас.% амфотерного полиакрилатного сополимера и, по меньшей мере, приблизительно 40 мас.% воды. Такие композиции на водной основе могут также включать приблизительно от 1 до 10 мас.% ароматизирующего компонента, приблизительно от 0,5 до 5 мас.% полиэтиленгликоля и/или приблизительно от 0,5 до 3 мас.% минерального масла. Указанные композиции, как правило, включают приблизительно от 0,5 до 5 мас.% аминосоединения в качестве основного реагента. Согласно некоторым вариантам осуществления, композиции могут включать приблизительно от 0,05 до 0,5 мас.% неорганического основного материала, такого как гидроксид натрия, в качестве основного реагента.
14
22
14
22
[0027] Согласно определенным аспектам, настоящие очищающие композиции могут включать усилитель адгезии, такой как алкоксилированный жирный спирт, основной реагент, увлажняющий полиол, минеральное масло, катионное поверхностно-активное вещество и воду. Такие композиции на водной основе могут также включать ароматизирующий компонент и/или другие добавки. Например, очищающая композиция может включать этоксилированный спирт (например, этоксилированный жирный C-C-спирт, имеющий в среднем от 15 до 40 этиленоксидных звеньев), основной реагент, глицерин, минеральное масло, катионное поверхностно-активное вещество, такое как алкилполиглюкозидное производное, имеющее боковые четвертичные аммониевые группы и воду. Согласно примерному варианту осуществления, композиция на водной основе представляет собой гель (при отсутствии пропеллента), который включает приблизительно от 20 до 35 мас.% этоксилированного жирного C-C-спирта, имеющего в среднем от 15 до 40 этиленоксидных звеньев; приблизительно от 0,5 до 3 мас.% минерального масла; приблизительно 2-10 мас.% глицерина; приблизительно от 1 до 5 мас.% алкилполиглюкозидного производного; и, по меньшей мере, приблизительно 40 мас.% воды. Такие композиции на водной основе могут также включать приблизительно от 1 до 10 мас.% ароматизирующего компонента. Указанные композиции, как правило, включают приблизительно от 0,5 до 5 мас.% аминосоединения в качестве основного реагента. Согласно некоторым вариантам осуществления, композиции могут включать приблизительно от 0,05 до 0,5 мас.% неорганического основного материала, такого как гидроксид натрия, в качестве основного реагента.
14
22
14
22
[0028] Согласно определенным аспектам, настоящие очищающие композиции могут включать усилитель адгезии, такой как алкоксилированный жирный спирт, основной реагент, анионное поверхностно-активное вещество (такое как сульфат этоксилированного жирного спирта и/или сульфонатный сложный эфир), увлажняющий полиол, минеральное масло, гидрофильный полиакрилатный сополимер и воду. Композиция на водной основе может также включать ароматизирующий компонент. Например, очищающая композиция может включать этоксилированный спирт (например, этоксилированный жирный C-C-спирт, имеющий в среднем от 15 до 40 этиленоксидных звеньев), анионный сульфатный сложный эфир (такой как лауретсульфат натрия), глицерин, минеральное масло, амфотерный полиакрилатный сополимер, содержащий боковые четвертичные аммониевые группы, например, MIRAPOL SURF S (поставщик Rhodia), и воду. Согласно примерному варианту осуществления, композиция на водной основе представляет собой гель (при отсутствии пропеллента), который включает приблизительно 20-35 мас.% этоксилированного жирного C-C-спирта, имеющего в среднем от 15 до 40 этиленоксидных звеньев; приблизительно от 10 до 25 мас.% лауретсульфата натрия; приблизительно от 0,1 до 3 мас.% амфотерного полиакрилатного сополимера; приблизительно от 2 до 10 мас.% глицерина; приблизительно от 1 до 3 мас.% минерального масла; и, по меньшей мере, приблизительно 40 мас.% воды. Такие композиции на водной основе могут также включать приблизительно от 1 до 10 мас.% ароматизирующего компонента. Указанные композиции, как правило, включают приблизительно от 0,5 до 5 мас.% аминосоединения в качестве основного реагента. Согласно некоторым вариантам осуществления, композиции могут включать приблизительно от 0,05 до 0,5 мас.% неорганического основного материала, такого как гидроксид натрия, в качестве основного реагента.
14
30
8
15
[0029] Согласно определенным аспектам, очищающие композиции включают алкоксилированный спирт (например, этоксилированный спирт), полимерный алкиленоксидный блок-сополимер (например, этиленоксид-пропиленоксидный блок-сополимер), основной реагент, минеральное масло и воду. Согласно некоторым вариантам осуществления, очищающие композиции могут включать один или несколько дополнительных компонентов, таких как натуральная или синтетическая полимерная смола, увлажняющий полиол (такой как глицерин, сорбит и/или другой сахароспирт), и/или анионное и/или амфотерное поверхностно-активное вещество и/или неионное поверхностно-активное вещество, которое не представляет собой алкоксилированный спирт. Необязательно очищающие композиции могут также включать одно или несколько вспомогательных веществ, таких как ароматизатор, комплексообразователь и/или отбеливатель. Алкоксилированный спиртовой компонент может включать смесь этоксилированных спиртов, имеющих различные степени этоксилирования. Например, этоксилированный спиртовой компонент может включать этоксилированный С-C-спирт, имеющий в среднем от приблизительно от 20 до 50 этиленоксидных звеньев, и этоксилированный C-C-спирт, имеющий в среднем от приблизительно 5 до 15 этиленоксидных звеньев. Согласно некоторым вариантам осуществления, такие композиции могут представлять собой гель, имеющий предел текучести, составляющий, по меньшей мере, приблизительно 2500 Па, и/или температуру плавления, составляющую приблизительно от 50 до 80°C.
12
30
14
30
8
15
[0030] Согласно еще одному аспекту, очищающая композиция может представлять собой адгезионную очищающую композицию, в которой усилитель адгезии включает этоксилированный спирт, например, этоксилированный C-C-спирт, имеющий в среднем от 15 до 50 этиленоксидных звеньев, этиленоксид-пропиленоксидный блок-сополимер, основной реагент, минеральное масло и воду. Согласно некоторым вариантам осуществления, очищающая композиция может включать приблизительно от 15 до 40 мас.% первого этоксилированного спирта, который представляет собой этоксилированный C-C-спирт, имеющий в среднем от 20 до 50 этиленоксидных звеньев; приблизительно от 1 до 15 мас.% этиленоксид-пропиленоксидного блок-сополимера; приблизительно от 0,5 до 10 мас.% минерального масла; основной реагент и воду. Указанные композиции, как правило, включают приблизительно от 0,5 до 5 мас.% аминосоединения в качестве основного реагента. Согласно некоторым вариантам осуществления, композиции могут включать приблизительно от 0,05 до 0,5 мас.% неорганического основного материала, такого как гидроксид натрия, в качестве основного реагента. Очищающая композиция может часто включать также этоксилированный C-C-спирт, имеющий в среднем от приблизительно 5 до 15 этиленоксидных звеньев.
8
16
9
15
13
[0031] Настоящая композиция может включать поверхностно-активное вещество, в качестве которого выбираются неионные, анионные, катионные, цвиттерионные и/или амфотерные поверхностно-активные вещества и их смеси; в котором поверхностно-активное вещество не представляет собой усилитель адгезии. Согласно некоторым вариантам осуществления, композиция может включать вплоть до приблизительно 20 мас.%, приблизительно от 0,1 мас.% до 15 мас.%, приблизительно от 0,5 до 10 мас.%, от приблизительно 1 до приблизительно 5 мас.%, или приблизительно от 10 до 20 мас.% поверхностно-активного вещества. Поверхностно-активные вещества могут включать один или несколько алкоксилированных спиртов, которые не представляют собой усилитель адгезии. Алкоксилированный спирт может включать один или несколько этоксилированных спиртов. Этоксилированный спирт может быть линейным или разветвленным. Согласно некоторым вариантам осуществления, этоксилированный спирт может включать C-C-спирт, имеющий в среднем от 5 до 15 этиленоксидных звеньев, чаще от 5 до 12 этиленоксидных звеньев. Как правило, когда он присутствует, этоксилированный спирт включает линейный и/или разветвленный C-C-спирт, имеющий в среднем от 5 до 12 этиленоксидных звеньев. Неограничительный пример представляет собой Genapol X-100 (поставщик CLARIANT), который является этоксилированным разветвленным изо-C-спиртом, имеющим в среднем 10 этиленоксидных звеньев.
5
15
9
11
13
15
10
15
[0032] Другие этоксилированные спирты, которые могут присутствовать в настоящих очищающих композициях в качестве неионного поверхностно-активного вещества, включают линейные или разветвленные этоксилированные спирты, включая C-C-спирт, имеющий в среднем от 4 до 12 этиленоксидных звеньев. Неограничительные примеры включают этоксилированный C-C-спирт Tomadol 91-6, имеющий в среднем 6 этиленоксидных звеньев (поставщик Air Products and Chemicals, Inc.), синтетический этоксилированный C-C-оксоспирт LUTENSOL AO-8, имеющий в среднем 8 этиленоксидных звеньев (поставщик BASF), этоксилированный лауриловый спирт Genapol LA 070S, имеющий в среднем 7 этиленоксидных звеньев (поставщик CLARIANT), и разветвленный вторичный этоксилированный спирт TERGITOL™ 15-S-7, имеющий 7 этиленоксидных звеньев (поставщик DOW Chemical). Другие примеры подходящих этоксилированных линейных спиртов включают этоксилированные линейные спирты, имеющие н-C-C-алкильную группу, например, имеющие в среднем от 5 до 12 этиленоксидных звеньев. Неограничительные примеры включают этоксилированный тридециловый спирт LUTENSOL TDA 10 (поставщик BASF), имеющий в среднем 10 EO групп.
11
15
11
15
[0033] Другие неионные поверхностно-активные вещества, которые могут присутствовать, включают, но не ограничиваются ими, вторичные этоксилированные спирты, такие как вторичные этоксилированные C-C-спирты. Вторичные этоксилированные спирты, подходящие для использования, продаются под товарным наименованием TERGITOL (поставщик Dow Chemical). Например, TERGITOL 15-S, более конкретно TERGITOL 15-S-12 представляет собой вторичный этоксилированный C-C-спирт, имеющий в среднем приблизительно 12 этиленоксидных групп.
[0034] Другие примерные пригодные для использования неионные поверхностно-активные вещества включают разнообразные известные неионные поверхностно-активные соединения. Практически любой гидрофобное соединение, имеющее карбокси-, гидрокси-, амидо- или аминогруппу со свободным атомом водорода, присоединенным к атому азота, может конденсироваться с этиленоксидом или с продуктом его полигидратации (полиэтиленгликолем), образуя неионное поверхностно-активное соединение с переменной степенью растворимости в воде в зависимости от относительной длины гидрофобных и гидрофильных полиэтиленоксильных элементов. Примерные неионные соединения включают полиоксиэтиленовые простые эфиры алкилароматических гидроксильных соединений, например, алкилированные полиоксиэтиленфенолы, полиоксиэтиленовые простые эфиры имеющих длинные цепи алифатических спиртов (например, этоксилированных спиртов, полиоксиэтиленовые простые эфиры гидрофобных пропиленоксидных полимеров и высшие алкиламиноксиды.
9
11
10
16
8
15
[0035] Следующие неионные поверхностно-активные вещества, которые могут необязательно присутствовать в композициях, представляют собой алкилполигликозиды (например, Glucopon 425N). Подходящие алкилполигликозиды включают известные неионные поверхностно-активные вещества, которые являются щелочными и устойчивыми к электролитам. Алкилмоно- и полигликозиды обычно получают посредством реакции моносахарида или соединения, гидролизуемого до моносахарида, со спиртом, таким как жирный спирт, в кислой среде. Жирный спирт может иметь приблизительно от 8 до 30 и, как правило, от 8 до 18 атомов углерода. Примеры таких алкилгликозидов включают гликозид APG 325 CS, который представляет собой 50% C-C-алкилполигликозид (поставщик Henkel Corp, Амблер, штат Пенсильвания), и GLUCOPON 625 CS, который представляет собой 50% C-C- алкилполигликозид. Согласно некоторым вариантам осуществления, неионное поверхностно-активное вещество может включать алкилполигликозид и/или этоксилированный C-C-спирт, имеющий в среднем от 5 до 12 этиленоксидных звеньев.
[0036] Алкилполигликозиды, подходящие для использования в настоящих композициях, могут иметь формулу:
x
n
RO-(R'O)-Z
где R представляет собой одновалентный алифатический радикал, содержащий от 8 до 20 атомов углерода (алифатическая группа может быть линейной или разветвленной, насыщенной или ненасыщенной), R' представляет собой двухвалентный алкильный радикал, содержащий от 2 до 4 атомов углерода, предпочтительно этилен или пропилен, x представляет собой число, имеющее среднее значение от 0 до приблизительно 12, Z представляет собой восстанавливающий сахаридный фрагмент, содержащий 5 или 6 атомов углерода, такой как глюкоза, галактоза, глюкозильный или галктозильный остаток, и n представляет собой число, имеющее среднее значение, составляющее приблизительно от 1 до 10. Некоторые примерные алкилполигликозиды продаются под наименованием GLUCOPON (где Z представляет собой фрагмент глюкозы, и x=0).
1
2
3
1
2
3
2
3
8
18
1
3
1
3
8
18
10
18
8
12
10
10
12
12
14
[0037] Дополнительные подходящие неионные поверхностно-активные вещества включают линейные алкиламиноксиды. Типичные линейные алкиламиноксиды включают растворимый в воде аминоксиды формулы R-N(R)(R)O, где R обычно представляет собой C-C-алкильный фрагмент, а фрагменты R и R обычно выбраны из группы, которую составляют водород, C-C-алкильные группы и C-C- гидроксиалкильные группы. Достаточно часто R1 представляет собой н-C-C-алкил, а R и Rпредставляют собой метил, этил, пропил, изопропил, 2-гидроквиэтил, 2-гидроксипропил и/или 3-гидроксипропил. Линейные аминоксидные поверхностно-активные вещества, в частности, могут включать линейные C-C- алкилдиметиламиноксиды и линейные C-C-алкоксиэтилди (гидроксиэтил)аминоксиды. Особенно подходящие аминоксиды включают линейные С, линейные C-C и линейные C-C-алкилдиметиламиноксиды. Другие примеры аминоксидных неионных поверхностно-активных веществ включают алкиламидопропиламиноксиды, такие как лаурил/миристиламидопропиламиноксиды (например, лаурил/миристиламидопропилдиметиламиноксид).
[0038] Дополнительные подходящие неионные поверхностно-активные вещества включают полиэтоксилированные жирные сложные эфиры. Указанные соединения включают, например, полиэтоксилированный моноолеат сорбита, монолаурат сорбита, монопальмитат сорбита и/или моностеарат сорбита и полиэтоксилированное касторовое масло. Конкретные примеры таких поверхностно-активных веществ представляют собой продукты конденсации этиленоксида (например, от 10 до 25 моль) с моноолеатом сорбита и конденсации этиленоксида (например, от 20 до 40 моль) с касторовым маслом.
[0039] Композиция может дополнительно включать одно или несколько веществ, представляющих собой минеральное масло, увлажняющий полиол и вспомогательные вещества. Согласно некоторым вариантам осуществления, композиция может дополнительно включать одно или несколько веществ, представляющих собой минеральное масло, увлажняющий полиол, противомикробное средство и ароматизирующий компонент. Согласно некоторым вариантам осуществления, композиция может включать вплоть до приблизительно 10 мас.%, приблизительно от 0,1 до 5 мас.% или приблизительно от 0,2 до 3 мас.% минерального масла.
[0040] Примеры подходящих увлажняющих полиолов включают глицерин, гликоли, такие как этиленгликоль, пропиленгликоль, диэтиленгликоль, дипропиленгликоль, бутиленгликоль и т.д., сахароспирты, такие как сорбит, ксилит и мальтит, сахара, такие как глюкоза, галактоза, или соединения с глюкозильными или галактозильными остатками, а также их смеси. Согласно некоторым вариантам осуществления, композиция может включать вплоть до приблизительно 20 мас.% или чаще приблизительно от 1 мас.% до 10 мас.% увлажняющего полиола. Согласно некоторым вариантам осуществления, композиция может включать приблизительно от 1 мас.% до 10 мас.% или приблизительно от 1 мас.% до 5 мас.% глицерина.
[0041] При использовании в настоящем документе, вспомогательные вещества включают компоненты или вещества, такие как дополнительные функциональные материалы. Согласно некоторым вариантам осуществления, функциональные материалы могут быть включены для придания желательных свойств и функциональных характеристик очищающей композиции. Для цели настоящей заявки термин "функциональные материалы" означает материал, который при диспергировании или растворении в концентрате и/или использовании раствора, такого как водный раствор, придает благоприятное свойство в конкретном применении. Настоящие композиции могут необязательно включают другие экстрагирующие почву компоненты, поверхностно-активные вещества, дезинфицирующие вещества, моющие наполнители, антисептики, подкислители, комплексообразователи, биоциды и/или противомикробные средства, ингибиторы коррозии, средства против переосаждения, ингибиторы пенообразования, придающие непрозрачность вещества, такие как диоксид титана, красители, отбеливатели (пероксид водорода и другие пероксиды), ферменты, ферментативные стабилизационные системы, наполнители, загустители или гелеобразователи, смачивающие вещества, диспергирующие вещества, стабилизаторы, диспергирующие полимеры, очищающие соединения, регуляторы pH (кислые и щелочные реагенты), предотвращающие загрязнение средства и/или ароматизаторы. Согласно некоторым вариантам осуществления, композиция может включать вплоть до приблизительно 10 мас.%, приблизительно от 1 мас.% до 10 мас.% или приблизительно от 2 мас.% до 8 мас.% ароматизирующего компонента.
[0042] Согласно одному варианту осуществления, композиция согласно настоящей технологии может быть получена в дозаторе, причем данный дозатор производит используемые дозы. Согласно конкретному варианту осуществления, используемая доза может составлять от приблизительно 4 г на дозу до приблизительно 10 г на дозу. Согласно еще одному варианту осуществления, используемая доза может составлять от приблизительно 5 г на дозу до приблизительно 9 г на дозу. Согласно еще одному варианту осуществления, дозатор может производить используемые дозы, составляющие от приблизительно 6 до приблизительно 8 г на дозу. Согласно некоторым вариантам осуществления, дозатор может производить от приблизительно 3 до приблизительно 12 используемых доз. Согласно некоторым вариантам осуществления, дозатор может быть повторно наполнен дополнительной композицией.
[0043] При использовании в настоящем документе "композиция" означает любое твердое, гелеобразное и/или пастообразное вещество, имеющий более чем один компонент.
[0044] При использовании в настоящем документе, "самоприлипающая" или "самоприклеиваемая" означает способность композиции прилипать к твердой поверхности без необходимости отдельного клея или другого поддерживающего устройства. Согласно некоторым вариантам осуществления, настоящая самоприлипающая композиция не оставляет какого-либо остатка или другого вещества (т.е. дополнительного клея) после расходования композиции.
[0045] При использовании в настоящем документе "гель" означает твердое вещество с неупорядоченной структурой, состоящей из жидкости с сеткой из взаимодействующих частиц или полимеров, которые имеет ненулевой предел текучести.
[0046] При использовании в настоящем документе "ароматизатор" означает любое ароматизирующее вещество, средство для устранения запаха, средство для маскировки запаха, аналогичное вещество и их сочетания. Согласно некоторым вариантам осуществления, ароматизатор представляет собой любое вещество, которое может производить воздействие на обонятельные ощущения потребителя или пользователя.
[0047] При использовании в настоящем документе "мас.%" означает массовую процентную долю ингредиента в полной формуле. Например, имеющаяся в продаже товарная композиция формулы X может содержать только 70% активного ингредиента X. Таким образом, 10 г товарной композиции содержит только 7 г X. Если 10 г товарной композиции добавляется к 90 г других ингредиентов, массовая процентная доля X в конечной формуле составит только 7%.
[0048] При использовании в настоящем документе "твердая поверхность" означает любую пористую и/или непористую поверхность. Согласно одному варианту осуществления, твердая поверхность может быть выбрана из группы, которую составляют керамика, стекло, металл, полимер, камень и их сочетания. Для целей настоящей заявки твердая поверхность не включает кремниевые пластинки и/или другие полупроводниковые подложечные материалы. Неограничительные примеры керамических поверхностей представляют собой унитаз, раковина, душ, кафель, аналогичные предметы и их сочетания. Неограничительные примеры стеклянных поверхностей представляют собой окна и т.д. Неограничительные примеры металлических поверхностей представляют собой сточная труба, раковина и т.д. Неограничительные примеры полимерных поверхностей представляют собой поливинилхлоридные трубы, стекловолокно, акриловые материалы, искусственный камень Corian и т.д. Неограничительные примеры каменных твердых поверхностей представляют собой гранит, мрамор и т.д.
[0049] Твердая поверхность может иметь любую форму, размер или ориентацию, которые являются подходящими для соответствующей желательной цели. В качестве одного неограничительного примера, твердая поверхность может быть ориентированной в вертикальной конфигурации. В качестве другого неограничительного примера, твердая поверхность может представлять собой поверхность изогнутого предмета, такого как керамический унитаз. В качестве еще одного неограничительного примера, твердая поверхность может представлять собой внутреннюю поверхность трубы, которая имеет вертикальные и горизонтальные элементы, а также может иметь изогнутые элементы. Считается, что форма, размер и/или ориентация твердой поверхности не будет влиять на настоящие композиции вследствие неожиданно сильных свойств переноса композиций в условиях, описанных ниже.
[0050] При использовании в настоящем документе выражение "поверхностно-активное вещество" означает любое вещество, которое снижает поверхностное натяжение жидкости, например, воды. Примерные поверхностно-активные вещества, которые могут оказаться подходящими для использования с настоящими композициями, описаны ниже. Согласно одному варианту осуществления, поверхностно-активные вещества могут быть выбраны из группы, которую составляют анионные, неионные, катионные, амфотерные, цвиттерионные поверхностно-активные вещества и их сочетания. Согласно одному варианту осуществления, в очищающей композиции может практически отсутствовать катионное поверхностно-активное вещество. Согласно некоторым вариантам осуществления, в очищающей композиции может практически отсутствовать анионное поверхностно-активное вещество.
[0051] При использовании в настоящем документе выражение "практически отсутствовать" означает, что в композиции содержится менее чем приблизительно 0,1 мас.% или совершенно отсутствует какое-либо обнаруживаемое количество рассматриваемого компонента.
-1
[0052] При использовании в настоящем документе, "температура плавления геля" означает температуру, при которой гелевая композиция приобретает вязкость, составляющую менее чем приблизительно 100 сП при повышении температуры геля. Измерения осуществляют, используя реометр ТA Instruments AR 2000 Advanced Series в конфигурации с параллельными пластинками из нержавеющей стали размером 4 см с промежутком 750 мкм, скорость повышения температуры составляет 5°C/мин, температурный интервал составляет от 30°C до 80°C, и скорость сдвига составляет 5 с. Согласно одному варианту осуществления, температура плавления геля может составлять, по меньшей мере, приблизительно 50°C, по меньшей мере, приблизительно 55°C или, по меньшей мере, приблизительно 60°C. Согласно еще одному варианту осуществления, температура плавления геля может составлять не более чем приблизительно 80°C, не более чем приблизительно 75°C или не более чем приблизительно 70°C. Температура плавления геля может находиться в интервале, составляющем приблизительно от 50°C до 80°C. Согласно некоторым вариантам осуществления, температура плавления геля может находиться в интервале, составляющем приблизительно от 55°C до 75°C или желательнее приблизительно от 60°C до 70°C.
-1
[0053] При использовании в настоящем документе "предел текучести геля" означает минимальное напряжение, требуемое для перехода композиции из твердого эластичного состояния в вязкое текучее состояние. При упоминании в настоящем документе предел текучести геля определяют, используя реометр ТA Instruments AR 2000 Advanced Series в конфигурации с параллельными пластинками из нержавеющей стали размером 4 см с промежутком 750 мкм, скорость повышения температуры составляет 5°C/мин, температурный интервал составляет от 30°C до 80°C, и скорость сдвига составляет 5 с. Согласно некоторым вариантам осуществления, настоящая гелевая композиции может иметь предел текучести, составляющий приблизительно от 2500 до 4500 Па, но желательнее приблизительно от 3000 до 4000 Па.
Примеры
[0054] Следующие примеры предназначаются, чтобы более конкретно проиллюстрировать настоящие очищающие композиции согласно разнообразным вариантам осуществления, которые описаны выше. Указанные примеры не следует никаким образом истолковывать как ограничивающие объем настоящей технологии.
[0055] Таблица 1 ниже представляет состав ряда примерных композиций не вызывающих коррозии гелей согласно настоящей заявке. Могут быть получены композиции (A, B или C), содержащие приблизительно от 1 до 4 мас.% амина или от 0,1 до 0,3 мас.% NaOH, добавляемого в качестве основного реагента. Значения температуры гелеобразования и вязкости (ксП) при 30°C для соответствующей композиции без какого-либо добавленного основного реагента представлены в таблице для целей сравнения.
[0056] На основе композиции (B) были получены примерные композиции, содержащие 3 мас.% разнообразных аминов или 0,15 мас.% NaOH, и были определены значения температуры гелеобразования и вязкости полученных в результате гелей. Были получены примерные, содержащие разнообразные алканоламины (MEA, TEA, DGA и BHEMA), простые полиэфирамины (JEFFAMINE D-230, ED 600, ED 900 и M-2070) и полиалкиленполиамины (TETA и ТЕР A). Фиг. 2 иллюстрирует относительный эффект содержания указанных основных реагентов на температуру гелеобразования и вязкость при комнатной температуре. Добавляя алканоламины MEA и DGA, простые полиэфирамины D-230, ED 600, ED 900 и M-2070 и полиалкиленполиамины TETA и TEPA, получали гели с температурой гелеобразования, очень близкой к соответствующей композиции без добавления основного реагента (например, температуры гелеобразования составляют приблизительно от 62 до 66°C). Добавляя алканоламины MEA, BHEMA и DGA, простой полиэфирамин D-230 и полиалкиленполиамины TETA и TEPA, получали гели, имеющие при 30°C вязкость в интервале от 300 до 700 ксП.
[0057] Фиг. 3 иллюстрирует относительный эффект содержания разнообразных основных реагентов в композициях (B) на вязкость гелей при высокой температуре (80°C). Гели, имеющие меньшую вязкость при такой температуре, могут упрощать процессы изготовления изделий, производимых из таких гелей.
Фиг. 3 представляет график зависимости температуры гелеобразования (°C) от вязкости (сП) при 80°C для разнообразных гелей на основе композиции (B). В значительном большинстве случаев исследуемые гели проявляли вязкость, составляющую не более чем приблизительно 250 сП при данной повышенной температуре. Особое внимание следует обратить на гели, в которых добавлены алканоламины ME A, BHEMA и DGA, простые полиэфирамины D-230, ED 600, ED 900 и M-2070, и полиалкиленполиамины TETA и TEPA.
Таблица 1 - Гелевые композиции
Ингредиент
(A) с амином
(A) с NaOH
(B) с амином
(B) с NaOH
(C) с амином
(C) с NaOH
C<sub>16</sub>-C<sub>22</sub>-ROH-30EO
25-30
25-30
C<sub>16</sub>-C<sub>18</sub>-ROH-25EO
25-35
25-35
25-35
25-35
SLES-2EO
10-20
10-20
н-С<sub>12/13</sub>-ROH
0,1-2
0,1-2
изо-C<sub>13</sub>-ROH-nEO
2-5
2-5
2-5
2-5
Глицерин
3-8
3-8
3-8
3-8
3-8
3-8
Mirapol Surf S500
0,5-2
0,5-2
0,5-2
0,5-2
Минеральное масло
0,5-2
0,5-2
0,5-2
0,5-2
Ароматизатор
3-10
3-10
3-10
3-10
3-10
3-10
PEG 6000
0,5-3
0,5-3
Амин
1-4
1-4
1-4
NaOH
0,1-0,3
0,1-0,3
0,1-0,3
Температура гелеобразования (°C)*
60-70
60-70
60-70
60-70
65-75
65-75
Вязкость (ксП) при 30°C*
500-700
500-700
600-800
600-800
550-750
550-750
* при отсутствии добавки основного реагента.
[0058] Фиг. 4 иллюстрирует относительный эффект включения разнообразных основных реагентов в композиции (A), (B) или (C) на температуру гелеобразования и вязкость гелей при комнатной температуре. "Идеальные интервалы", желательные для указанных свойств, представляют собой температура гелеобразования, составляющая приблизительно от 55 до 70°C, и вязкость (при 30°C), составляющая приблизительно от 300000 до 700000 сП. Указанные критерии выполняются в ряде примеров, включая гели на основе композиции (B), включающие алканоламин MEA, BHEMA или DGA, или с добавкой NaOH. Гели на основе композиции (A), включающие добавку NaOH, и гели на основе композиции (C), включающие алканоламин MEA, BHEMA или DGA, или с добавкой NaOH проявляют температуру гелеобразования в пределах целевого интервала и приемлемые вязкости, превышающие 150,00 сП при 30°C.
Иллюстративные варианты осуществления
[0059] Далее представлен ряд иллюстративных вариантов осуществления изобретения, описанного в настоящем документе. Следующие варианты осуществления представляют собой иллюстративные варианты осуществления, которые может включать разнообразные отличительные признаки, характеристики и преимущества изобретения, которое описано в настоящем документе. Соответственно, следующие варианты осуществления не должны рассматриваться как исчерпывающие все из возможных вариантов осуществления или иным образом ограничивать разнообразие способов, материалов и композиций, описанных в настоящем документе.
[0060] Один вариант осуществления предлагает очищающую композицию для обработки твердой поверхности, которая включает усилитель адгезии, который включает органическое соединение, содержащее, по меньшей мере, одну гидрофильную группу, основной реагент и воду. Очищающая композиция, как правило, также включает, по меньшей мере, одно поверхностно-активное вещество, выбранное из группы, которую составляют анионные, неионные, катионные, амфотерные и цвиттерионные поверхностно-активные вещества, а также их сочетания, причем одно или несколько поверхностно-активных веществ могут служить в качестве всего или части усилителя адгезии. Обычно композиция является самоприлипающей при нанесении на твердую поверхность. Очищающая композиция обычно содержит достаточное количество основного реагента, таким образом, что равновесная смесь 10 мас.% композиции с деионизированной водой имеет значение pH, составляющее, по меньшей мере, приблизительно 10. Подходящие примеры усилителей адгезии включают полисахариды, гидрофильные синтетические полимеры и/или органические соединения, которые включают одну или несколько гидрофильных полиалкоксигрупп. Например, усилитель адгезии может включать гидрофильный синтетический полимер, такой как один или несколько полиакрилатов, поливиниловых спиртов и/или поливинилпирролидонов. В некоторых случаях усилитель адгезии может соответствующим образом включать полисахарид, такой как натриевая соль карбоксиметилцеллюлозы, гидроксиэтилцеллюлоза, гидроксипропилцеллюлоза, ксантановая камедь, агар-агар, желатиновая камедь, камедь акации, мука из бобов рожкового дерева и/или гуаровая камедь. Обычно, усилитель адгезии включает органическое соединение, которое включает, по меньшей мере, одну гидрофильную полиалкоксигруппу. Подходящие примеры таких органических соединений включают полиэтиленгликоль, алкоксилированные спирты, алкоксилированные неполный сложные эфиры полиолов и/или полимерные алкиленоксидные блок-сополимеры. Согласно некоторым вариантам осуществления, очищающая композиция может также включать углеводород, имеющий низкое давление пара и высокую температуру воспламенения, или смесь углеводородов, такую как минеральное масло, нафтеновое масло и/или парафиновое масло. Согласно многочисленным вариантам осуществления, очищающая композиция представляет собой гель, который имеет вязкость, составляющую, по меньшей мере, приблизительно 150000 мП при 2°C, чаще приблизительно от 250000 до 600000 мП при 2°C.
[0061] Согласно некоторым вариантам осуществления, основной реагент включает аминосоединение, которое включает полиалкиленполиамин, алканоламин и/или простой полиэфирамин. Очищающая композиция может включать вплоть до приблизительно 10 мас.% аминосоединения. Соответствующая очищающая композиция включает приблизительно от 0,5 до 10 мас.%, обычно приблизительно от 1 до 5 мас.% аминосоединения.
[0062] Согласно некоторым вариантам осуществления, основной реагент включает гидроксид щелочного металла и/или гидроксид щелочноземельного металла. Очищающая композиция может включать вплоть до приблизительно 3 мас.% гидроксида щелочного металла и/или гидроксида щелочноземельного металла. Когда основной реагент включает гидроксид щелочного металла и/или гидроксид щелочноземельного металла, конечная гелевая композиция обычно включает не более чем приблизительно 1 мас.% и, как правило, приблизительно от 0,05 до 0,5 мас.% такого неорганического основного материала. Часто конечная гелевая композиция включает приблизительно от 0,1 до 0,3 мас.% гидроксида натрия и/или гидроксида калия.
[0063] Согласно некоторым вариантам осуществления, основной реагент включает алканоламин, такой как моноалканоламин, диалканоламин, триалканоламин и/или дигликольамин. Примеры подходящих алканоламинов включают этаноламины и/или пропаноламины. Другие примеры подходящих алканоламинов включают моноэтаноламин (MEA), диэтаноламин, триэтаноламин, N,N-диметилэтаноламин (DMEA), N-метилдиэтаноламин (BHEMA), 2-амино-2-метил-1-пропанол и/или O-(2-гидроксиэтил)этаноламин (DGA).
[0064] Согласно некоторым вариантам осуществления, основной реагент может включать полиалкиленполиамин, такой как полиалкиленполиамины, имеющие формулу:
2
2
n
2
2
HN-(CH-CHR-NH)-CH-CHR-NH и/или
2
2
2
2
m
2
2
2
2
,
HN-(CH-CH-CH-NH)-CH-CH-CH-NH
2
2
2
n
2
2
2
где R представляет собой H или Me; и n и m представляют собой 0, 1, 2, 3 или 4. Как правило, полиалкиленполиамин имеет формулу HN-(CH-CH-NH)-CH-CH-NH, где n составляет 1, 2 и/или 3.
[0065] Согласно некоторым вариантам осуществления, основной реагент может включать простой полиэфирамин, имеющий формулу
2
2
2
x
2
HN-CHMe-CH-(O-CH-CHMe)-NH
где z в среднем составляет приблизительно от 3 до 10 (предпочтительно от 5 до 7), и x в среднем составляет приблизительно от 20 до 50 (предпочтительно от 30 до 40). Такие простые полиэфирамины могут иметь среднюю молекулярную массу, составляющую приблизительно от 1000 до 3000.
[0066] Согласно некоторым вариантам осуществления, основной реагент может включать простой полиэфирамин, имеющий формулу:
2
2
2
y
2
2
z
2
x
2
HN-CHMe-CH-(O-CH-CHMe)-(O-CHCH)-(O-CH-CHMe)-NH
где z в среднем составляет приблизительно от 5 до 15, и x+y составляет приблизительно от 2 до 8. Такие простые полиэфирамины могут иметь среднюю молекулярную массу, составляющую приблизительно от 400 до 1500.
[0067] Согласно некоторым вариантам осуществления, основной реагент может включать простой полиэфирамин, имеющий формулу:
2
2
2
x
2
HN-CHMe-CH-(O-CH-CHMe)-NH
где x в среднем составляет приблизительно от 2 до 5, и простой полиэфирамин, как правило, имеет среднюю молекулярную массу, составляющую приблизительно от 200 до 300.
14
22
[0068] Согласно многочисленным вариантам осуществления, очищающая композиция включает усилитель адгезии, который включает этоксилированный спирт, этиленоксид-пропиленоксидный блок-сополимер и/или полиэтиленгликоль. Например, усилитель адгезии может включать этоксилированный C-C-спирт, имеющий в среднем от 15 до 50 этиленоксидных звеньев и этиленоксид-пропиленоксидный блок-сополимер. Такие гели обычно также включают минеральное масло; увлажняющий полиол; и необязательный ароматизирующий компонент.
14
22
[0069] Согласно одному варианту осуществления, очищающая композиция представляет собой гель, который включает этоксилированный C-C-спирт, имеющий в среднем от 15 до 50 этиленоксидных звеньев в качестве усилителя адгезии. Композиция также включает увлажняющий полиол; гидрофильный полиакрилат; один или несколько этоксилированных линейных первичных спиртов, имеющих в среднем от 2 до 10 этиленоксидных звеньев, причем каждый спирт включает углеродную цепь, содержащую от 8 до 15 атомов углерода; и необязательный ароматизирующий компонент. Такие гели могут желательно включать DGA, MEA, BHEMA, TETA, TEPA и/или ED 600 в качестве основного реагента.
14
22
[0070] Согласно одному варианту осуществления, очищающая композиция представляет собой гель, который включает полиэтиленгликоль и этоксилированный C-C-спирт, имеющий в среднем от 15 до 50 этиленоксидных звеньев; а также включает увлажняющий полиол; гидрофильный полиакрилат; один или несколько линейных первичных спиртов, причем каждый спирт включает углеродную цепь, содержащую от 8 до 15 атомов углерода; анионное поверхностно-активное вещество; и необязательный ароматизирующий компонент. Такие гели могут желательно включать алканоламин, такой как DGA, MEA, и/или BHEMA, в качестве основного реагента. Согласно другим вариантам осуществления, такие гели могут включать полиалкиленполиамин, например, триэтилентетраамин (TETA) и/или тетраэтиленпентаамин (TEPA) в качестве основного реагента.
14
22
[0071] Согласно некоторым вариантам осуществления, очищающая композиция представляет собой гель, который включает усилитель адгезии и имеет при 25°C вязкость, составляющую, по меньшей мере, приблизительно 150000 сП и обычно приблизительно 300000 до 800000 сантипуаз (сП). Гель может соответствующим образом включать усилитель адгезии, который включает этоксилированный линейный первичный алифатический C-C-спирт, имеющий в среднем от 20-35 этиленоксидных звеньев. Гель имеет температуру плавления, составляющую, как правило, приблизительно от 50 до 80°C, желательнее приблизительно от 55 до 70°C. В некоторых случаях гель может иметь предел текучести, составляющий, по меньшей мере, приблизительно 2500 Па. Композиция может также включать одно или несколько веществ, представляющих собой увлажняющий полиол, ароматизирующий компонент, неионное поверхностно-активное вещество, которое не представляет собой усилитель адгезии, минеральное масло, и/или одно или несколько вспомогательных веществ. Во многих случаях гель может желательно включать амин, такой как DGA, MEA, DEA, TEA, BHEMA, TETA, TEPA, ED 600, ED 900, D 230 и/или M 2070 в качестве основного реагента. Может иметь особое преимущество образование такого геля, который включает DGA, MEA, DEA, TEA, BHEMA, TETA и/или TEPA в качестве основного реагента.
16
18
10
15
[0072] Согласно некоторым вариантам осуществления, очищающая композиция представляет собой гель, который включает приблизительно от 20 до 35 мас.% этоксилированного C-C-спирта, имеющего в среднем от 15 до 35 этиленоксидных звеньев; приблизительно 1 до 5 мас.% этоксилированного C-C-спирта, имеющего в среднем от 2 до 15 этиленоксидных звеньев; приблизительно от 0,5 до 5 мас.% аминосоединения, которое включает полиалкиленполиамин, алканоламин и/или простой полиэфирамин; от 0 до приблизительно 5 мас.% полиэтиленгликоля; приблизительно от 0,1 до 2 мас.% минерального масла; приблизительно от 2 до 10 мас.% глицерина; приблизительно от 0,1 до 2 мас.% гидрофильного полиакрилата; приблизительно от 2 до 10 мас.% ароматизирующего компонента; и, по меньшей мере, приблизительно 40 мас.% воды.
16
18
10
15
[0073] Согласно некоторым вариантам осуществления, очищающая композиция представляет собой гель, который включает приблизительно от 20 до 35 мас.% этоксилированного C-C-спирта, имеющего в среднем от 15 до 35 этиленоксидных звеньев; приблизительно от 1 до 5 мас.% этоксилированного C-C-спирта, имеющего в среднем от 2 до 15 этиленоксидных звеньев; приблизительно от 0,05 до 0,5 мас.% гидроксида натрия; от 0 до приблизительно 5 мас.% полиэтиленгликоля; приблизительно от 0,1 до 2 мас.% минерального масла; приблизительно от 2 до 10 мас.% глицерина; приблизительно от 0,1 до 2 мас.% гидрофильного полиакрилата; приблизительно от 2 до 10 мас.% ароматизирующего компонента; и, по меньшей мере, приблизительно 40 мас.% воды.
[0074] Схема A (прилагается) представляет структуру ряда иллюстративных аминосоединений, которые являются подходящими для использования в настоящих очищающих гелях.
[0075] Для специалиста в данной области техники является вполне очевидным, что могут быть произведены разнообразные изменения и модификации способов и композиций, описанных в настоящем документе, без выхода за пределы объема и идеи настоящего изобретения. Приведенные термины и выражения используются как термины для описания, но не ограничения, и отсутствует намерение использования таких терминов и выражений с исключением каких-либо эквивалентов представленных и описанных отличительных признаков или их частей, но подтверждается, что разнообразные модификации являются возможными в пределах объема настоящего изобретения. Таким образом, следует понимать, что хотя настоящее изобретение было проиллюстрировано посредством конкретных вариантов осуществления и необязательных отличительных признаков, модификация и/или вариация описанных концепций настоящего изобретения могут быть произведены специалисты в данной области техники, и что такие модификации и вариации считаются находящимися в пределах объема настоящего изобретения.
[0076] Кроме того, в том случае, где отличительные признаки или аспекты настоящего изобретения описаны в терминах групп Маркуша или других групп альтернативы, специалисты в данной области техники признают, что настоящее изобретение также в результате этого описывается в терминах любого отдельного члена или подгруппы членов группы Маркуша или другой группы.
[0077] Кроме того, если не определены другие условия, в том случае, где для вариантов осуществления предусмотрены различные численные значения, дополнительные варианты осуществления могут быть описаны посредством принятия любых двух различных значений в качестве конечных точек интервала. Такие интервалы также находятся в пределах объема настоящего изобретения.